(57)【特許請求の範囲】
【請求項１】
（Ａ）エポキシ樹脂（Ａ成分）、
（Ｂ）カルボジイミド基を１個有しその第一窒素と第二窒素とが結合基により結合されている下記式（Ｂ−ｉ）
【化１】
0006461170.tif 000030
（式中、Ｑは、脂肪族基、脂環族基、芳香族基またはこれらの組み合わせである２〜４価の結合基であり、ヘテロ原子、置換基を含んでいてもよい。）
で表される環状構造を含み、環状構造を形成する原子数が８〜５０である環状カルボジイミド化合物（Ｂ成分）、および
（ｂ）下記式（ｂ−ｉ）
【化２】
0006461170.tif 000031
（式中Ａｒ１〜Ａｒ４は各々独立に、置換基で置換されていてもよい、フェニレン基またはナフタレン−ジイル基である。）
で表わされる多価アミン系硬化剤（ｂ成分）、
を含有する熱硬化性樹脂組成物。
【請求項２】
Ｂ成分は、１分子内に２つ以上カルボジイミド基を含む多価環状カルボジイミド化合物である請求項１記載の熱硬化性樹脂組成物。
【請求項３】
Ｂ成分が下記式（Ｂ−ｉｉ）で表される化合物である請求項１記載の熱硬化性樹脂組成物。
【化３】
0006461170.tif 000032
（式中Ｘは、下記式（Ｂ−ｉｉｉ）で表される４価の基である。Ａｒ１〜Ａｒ４は各々独立に、炭素数１〜６のアルキル基もしくはフェニル基で置換されていてもよい、オルトフェニレン基または１，２−ナフタレン−ジイル基である）
【化４】
0006461170.tif 000033
【請求項４】
環状カルボジイミド化合物（Ｂ成分）の含有量が、エポキシ樹脂（Ａ成分）１００重量部あたり０．０１〜５０重量部である請求項１に記載の熱硬化性樹脂組成物。
【請求項５】
硬化樹脂のガラス転移温度が、Ｂ成分を除いた熱硬化性樹脂組成物を同条件で硬化させた硬化樹脂のガラス転移温度より２℃以上高い請求項１に記載の熱硬化性樹脂組成物。
【請求項６】
さらに硬化剤（Ｃ成分）を含有する請求項１に記載の熱硬化性樹脂組成物。
【請求項７】
さらに硬化促進剤（Ｄ成分）を含有する請求項１に記載の熱硬化性樹脂組成物。
【請求項８】
請求項１に記載の熱硬化性樹脂組成物を加熱する工程を含む硬化樹脂の製造方法。
【請求項９】
（Ａ）エポキシ樹脂（Ａ成分）および
（ｂ）下記式（ｂ−ｉ）
【化５】
0006461170.tif 000034
（式中Ａｒ１〜Ａｒ４は各々独立に、置換基で置換されていてもよい、フェニレン基またはナフタレン−ジイル基である。）
で表わされる多価アミン系硬化剤（ｂ成分）を含有する熱硬化性樹脂組成物。
【請求項１０】
エポキシ樹脂（Ａ成分）１００重量部に対して、多価アミン系硬化剤（ｂ成分）を１０〜５０重量部含有する請求項９に記載の熱硬化性樹脂組成物。
【請求項１１】
エポキシ樹脂（Ａ成分）１００重量部に対して、多価アミン系硬化剤（ｂ成分）を１０〜４５重量部含有する請求項９に記載の熱硬化性樹脂組成物。
【請求項１２】
熱硬化温度１６０℃から２００℃の範囲内において、硬化時間２時間後の硬化樹脂のガラス転移温度（Ｔｇ・２Ｈ）と硬化時間４時間後の硬化樹脂のガラス転移温度（Ｔｇ・４Ｈ）の差が１０℃未満である、請求項９に記載の熱硬化性樹脂組成物。
【請求項１３】
熱硬化温度１６０℃、硬化時間４時間後に得られる硬化樹脂のガラス転移温度（Ｔｇ・１６０℃／４Ｈ）が１７５℃以上である、請求項９に記載の熱硬化性樹脂組成物。
【請求項１４】
熱硬化温度１８０℃、硬化時間２時間後に得られる硬化樹脂のガラス転移温度（Ｔｇ・１８０℃／２Ｈ）が１７５℃以上である、請求項９に記載の熱硬化性樹脂組成物。
【請求項１５】
エポキシ樹脂（Ａ成分）がビスフェノール型エポキシ樹脂である請求項９に記載の熱硬化性樹脂組成物。
【請求項１６】
下記式（ｂ−ｉｉ）で示される化合物を含む硬化樹脂。
【化６】
0006461170.tif 000035
（式中Ａｒ１〜Ａｒ４は各々独立に、置換基で置換されていてもよい、フェニレン基またはナフタレン−ジイル基である。Ｗ１、Ｗ２、Ｘ１、Ｘ２、Ｙ１、Ｙ２、Ｚ１、Ｚ２は各々、独立に水素原子または下記式（ｂ−ｉｉｉ）で示される基から選ばれるが、Ｗ１、Ｗ２、Ｘ１、Ｘ２、Ｙ１、Ｙ２、Ｚ１、Ｚ２のうち少なくとも２つは、下記（ｂ−ｉｉｉ）の基である。）
【化７】
0006461170.tif 000036
（式中、波線部分はエポキシ樹脂（Ａ成分）から末端エポキシ基を除いた残基を示す。）
【請求項１７】
式（ｂ−ｉｉ）で示される化合物の含有量が全重量を基準として５０重量％以上である請求項１６記載の硬化樹脂。
【請求項１８】
（Ａ）エポキシ樹脂（Ａ成分）および
（ｂ）下記式（ｂ−ｉ）
【化８】
0006461170.tif 000037
（式中Ａｒ１〜Ａｒ４は各々独立に、置換基で置換されていてもよい、フェニレン基またはナフタレン−ジイル基である。）
で表わされる多価アミン系硬化剤（ｂ成分）を含有する熱硬化性樹脂組成物を硬化させた硬化樹脂。
【発明の詳細な説明】
【技術分野】
【０００１】
本発明は、エポキシ樹脂、環状カルボジイミドおよび多価アミン系硬化剤を含有する熱硬化性樹脂組成物に関する。
また本発明は、エポキシ樹脂と多価アミン系硬化剤とを含有する熱硬化性樹脂組成物およびこれを硬化させた硬化樹脂に関する。
【背景技術】
【０００２】
熱硬化性樹脂組成物は、樹脂の特性に応じ、広い用途に利用されている。なかでも、生産性、コスト、信頼性などのバランスに優れることや、電気絶縁性にも優れることから、エポキシ樹脂が電気・電子分野や自動車・航空機分野などを中心に多く使用されている。
さらに、エポキシ樹脂の特性をより有効に生かすため、各種官能基の導入されたエポキシ樹脂、これらを含む組成物が検討されている。特に半導体封止材や炭素繊維複合材料などでは、その高性能化、コンパクト化に伴い、エポキシ樹脂の特性として、高耐熱性や他の部材との密着性、加工時の高流動性などが求められるようになっている。
【０００３】
かかる課題を解決するため、エポキシ樹脂にカルボジイミド化合物を配合する方法が提案されている（特許文献１〜５）。カルボジイミド化合物を配合することで、他部材との密着性が向上し、剥離が発生しにくくなるといった効果や、流動性が高く成形性に優れるといった効果が確認されている。しかしながら、こうした特性を確保しつつ得られる硬化樹脂の耐熱性は十分でない。また、エポキシ樹脂の硬化剤として、アミン化合物、酸無水物、フェノール樹脂などが使用されるが、カルボジイミド化合物を併用した場合、これらの化合物と反応し、硬化時の高温処理によって、カルボジイミド由来の遊離イソシアネートが生成するため、作業環境の制限や他部材の劣化といった問題が生じる場合がある。
一方で、遊離イソシアネートが生成しないカルボジイミド化合物として、環状カルボジイミド化合物が提案されている（特許文献６）。環状カルボジイミド化合物を使用することで、遊離イソシアネートの発生を抑制できることが確認されているが、エポキシ樹脂に関して、耐熱性などの観点から十分な検討がなされていない。
【０００４】
一方で、硬化樹脂はその硬化に用いられる硬化剤によって大きく特性が左右されることが知られており、エポキシ樹脂の特性をより有効に生かすため、各種の硬化剤が検討されている。かかるエポキシ樹脂の硬化剤としては、ポリアミン、酸無水物、イミダゾール類などが用いられるが、とりわけ、アミン系硬化剤は種類が豊富であり用途に応じた選択が容易であることから、もっとも多く使用されている。アミン性硬化剤としては、例えば、脂肪族ポリアミン、脂環式ポリアミン、芳香族ポリアミン等が挙げられる。これらのアミン系硬化剤を正しく選択することで、熱硬化性樹脂組成物の機械的および物理的特性は、多くの用途に関して所望の性能を得ることができる。
近年、硬化樹脂の需要拡大と周辺技術の発展に伴い、さらに高い耐熱性、加熱時の速硬性、比較的低温での硬化特性などが要求されるようになっている。とりわけ、樹脂へのダメージや使用設備の制限から、比較的低温で硬化し、高い耐熱性が得られるアミン系硬化剤が検討されている。
一般にアミン系硬化剤はポットライフが短く、例えば、特許文献７に記載されたアミン系硬化剤とエポキシ樹脂との混合物の場合、摂氏１０℃という低温環境下においた場合でも、５０〜７０分間程度でゲル化現象が発生してしまう。
【０００５】
これに対して、特許文献８には、ポリエチレンアミンを含有するアミン系硬化剤を用いることで、ポットライフが長い熱硬化性樹脂組成物が得られることが記載されている。一方で、ポリエチレンアミンは２００℃程度の高い硬化温度が必要であり、エポキシ樹脂の熱劣化が進み易く、熱硬化時の硬化収縮率が大きくなるなどの問題点が生じてしまう。
上記の通り、高い耐熱性、加熱時の速硬性、比較的低温での硬化特性を有し、ハンドリングの観点で十分なポットライフをもつ熱硬化性樹脂組成物が待ち望まれていた。
【先行技術文献】
【特許文献】
【０００６】
【特許文献１】特開昭６２−１７１４号公報
【特許文献２】特開平２−１７５７５６号公報
【特許文献３】特開２００１−１２３０４３号公報
【特許文献４】特開２０１０−１４４１２１号公報
【特許文献５】特開２００６−１７６５４９号公報
【特許文献６】特開２０１０−２８５５５７号公報
【特許文献７】特表２００８−５０３６２８号公報
【特許文献８】特開２０１１−０６８８１４号公報
【発明の概要】
【発明が解決しようとする課題】
【０００７】
本発明の目的は、カルボジイミド化合物を使用しても遊離イソシアネートの発生がなく、高い耐熱性を有する硬化樹脂が得られる熱硬化性樹脂組成物を提供することにある。本発明者は、カルボジイミド化合物を使用しても遊離イソシアネートの発生がなく、高い耐熱性を有する硬化樹脂が得られる熱硬化性樹脂組成物について、鋭意検討した。その結果、エポキシ樹脂と、特定の環状構造をもったカルボジイミド化合物および特定の多価アミン系硬化剤を用いた熱硬化性樹脂組成物は、高温処理時に遊離イソシアネート化合物を発生せず、また、高い耐熱性が得られることを見出した。さらに、特定の環状構造をもったカルボジイミド化合物は、硬化剤あるいは硬化促進剤として有効に機能し、熱硬化性樹脂組成物の特性を向上させることを見出し、本発明を完成した。
【０００８】
また本発明の目的は、熱硬化性樹脂組成物の硬化温度を低くできると同時に短時間で硬化が進行し、得られる硬化樹脂のガラス転移温度も高い、熱硬化性樹脂組成物および硬化樹脂を提供することにある。本発明者らは鋭意検討を行った結果、アミン系硬化剤の中でも、特定構造の多価アミン系化合物を硬化剤として用いることで、その硬化温度が低く、また硬化時間も短くてすむ、熱硬化性樹脂組成物が得られ、さらにこの熱硬化性樹脂組成物を硬化してなる硬化樹脂は高い耐熱性を発現することを見出し、本発明を完成するに至った。即ち本発明の目的は、以下の発明により達成される。
【課題を解決するための手段】
【０００９】
＜環状カルボジイミド化合物（Ｂ成分）および多価アミン系硬化剤（ｂ成分）を含む態様＞
環状カルボジイミド化合物（Ｂ成分）および多価アミン系硬化剤（ｂ成分）を含む発明には以下の１〜８の態様がある。
【００１０】
１．（Ａ）エポキシ樹脂（Ａ成分）、
（Ｂ）カルボジイミド基を１個有しその第一窒素と第二窒素とが結合基により結合されている下記式（Ｂ−ｉ）
【００１１】
【化１】
0006461170.tif 000002
【００１２】
（式中、Ｑは、脂肪族基、脂環族基、芳香族基またはこれらの組み合わせである２〜４価の結合基であり、ヘテロ原子、置換基を含んでいてもよい。）
で表される環状構造を含み、環状構造を形成する原子数が８〜５０である環状カルボジイミド化合物（Ｂ成分）、および
（ｂ）下記式（ｂ−ｉ）
【００１３】
【化２】
0006461170.tif 000003
【００１４】
（式中Ａｒ１〜Ａｒ４は各々独立に、置換基で置換されていてもよい、フェニレン基またはナフタレン−ジイル基である。）
で表わされる多価アミン系硬化剤（ｂ成分）、
を含有する熱硬化性樹脂組成物。
【００１５】
２．  Ｂ成分は、１分子内に２つ以上カルボジイミド基を含む多価環状カルボジイミド化合物である上記１記載の熱硬化性樹脂組成物。
３．  Ｂ成分が下記式（Ｂ−ｉｉ）で表される化合物である上記１記載の熱硬化性樹脂組成物。
【００１６】
【化３】
0006461170.tif 000004
【００１７】
（式中Ｘは、下記式（Ｂ−ｉｉｉ）で表される４価の基である。Ａｒ１〜Ａｒ４は各々独立に、炭素数１〜６のアルキル基もしくはフェニル基で置換されていてもよい、オルトフェニレン基または１，２−ナフタレン−ジイル基である）
【００１８】
【化４】
0006461170.tif 000005
【００１９】
４．  環状カルボジイミド化合物（Ｂ成分）の含有量が、エポキシ樹脂（Ａ成分）１００重量部あたり０．０１〜５０重量部である上記１に記載の熱硬化性樹脂組成物。
５．  硬化樹脂のガラス転移温度が、Ｂ成分を除いた熱硬化性樹脂組成物を同条件で硬化させた硬化樹脂のガラス転移温度より２℃以上高い上記１に記載の熱硬化性樹脂組成物。
６．  さらに硬化剤（Ｃ成分）を含有する上記１に記載の熱硬化性樹脂組成物。
７．  さらに硬化促進剤（Ｄ成分）を含有する上記１に記載の熱硬化性樹脂組成物。
８．  上記１に記載の熱硬化性樹脂組成物を加熱する工程を含む硬化樹脂の製造方法。
【００２０】
＜多価アミン系硬化剤（ｂ成分）を含む態様＞
多価アミン系硬化剤（ｂ成分）を含む発明には以下の９〜１８の態様がある。
９．  （Ａ）エポキシ樹脂（Ａ成分）および
（ｂ）下記式（ｂ−ｉ）
【００２１】
【化５】
0006461170.tif 000006
【００２２】
（式中Ａｒ１〜Ａｒ４は各々独立に、置換基で置換されていてもよい、フェニレン基またはナフタレン−ジイル基である。）
で表わされる多価アミン系硬化剤（ｂ成分）を含有する熱硬化性樹脂組成物。
１０．  エポキシ樹脂（Ａ成分）１００重量部に対して、多価アミン系硬化剤（ｂ成分）を１０〜５０重量部含有する上記９に記載の熱硬化性樹脂組成物。
１１．  エポキシ樹脂（Ａ成分）１００重量部に対して、多価アミン系硬化剤（ｂ成分）を１０〜４５重量部含有する上記９に記載の熱硬化性樹脂組成物。
１２．  熱硬化温度１６０℃から２００℃の範囲内において、硬化時間２時間後の硬化樹脂のガラス転移温度（Ｔｇ・２Ｈ）と硬化時間４時間後の硬化樹脂のガラス転移温度（Ｔｇ・４Ｈ）の差が１０℃未満である、上記９に記載の熱硬化性樹脂組成物。
【００２３】
１３．  熱硬化温度１６０℃、硬化時間４時間後に得られる硬化樹脂のガラス転移温度（Ｔｇ・１６０℃／４Ｈ）が１７５℃以上である、上記９に記載の熱硬化性樹脂組成物。
１４．  熱硬化温度１８０℃、硬化時間２時間後に得られる硬化樹脂のガラス転移温度（Ｔｇ・１８０℃／２Ｈ）が１７５℃以上である、上記９に記載の熱硬化性樹脂組成物。
１５．  エポキシ樹脂（Ａ成分）がビスフェノール型エポキシ樹脂である上記９に記載の熱硬化性樹脂組成物。
１６．  下記式（ｂ−ｉｉ）で示される化合物を含む硬化樹脂。
【００２４】
【化６】
0006461170.tif 000007
【００２５】
（式中Ａｒ１〜Ａｒ４は各々独立に、置換基で置換されていてもよい、フェニレン基またはナフタレン−ジイル基である。Ｗ１、Ｗ２、Ｘ１、Ｘ２、Ｙ１、Ｙ２、Ｚ１、Ｚ２は各々、独立に水素原子または下記式（ｂ−ｉｉｉ）で示される基から選ばれるが、Ｗ１、Ｗ２、Ｘ１、Ｘ２、Ｙ１、Ｙ２、Ｚ１、Ｚ２のうち少なくとも２つは、下記（ｂ−ｉｉｉ）の基である。）
【００２６】
【化７】
0006461170.tif 000008
【００２７】
（式中、波線部分はエポキシ樹脂（Ａ成分）から末端エポキシ基を除いた残基を示す。）
１７．  式（ｂ−ｉｉ）で示される化合物の含有量が全重量を基準として５０重量％以上である上記１６記載の硬化樹脂。
１８．  （Ａ）エポキシ樹脂（Ａ成分）および
（ｂ）下記式（ｂ−ｉ）
【００２８】
【化８】
0006461170.tif 000009
【００２９】
（式中Ａｒ１〜Ａｒ４は各々独立に、置換基で置換されていてもよい、フェニレン基またはナフタレン−ジイル基である。）
で表わされる多価アミン系硬化剤（ｂ成分）を含有する熱硬化性樹脂組成物を硬化させた硬化樹脂。
【発明の効果】
【００３０】
本発明の環状カルボジイミド化合物（Ｂ成分）および多価アミン系硬化剤（ｂ成分）を含有する熱硬化性樹脂組成物は、高温処理時に遊離イソシアネート化合物を発生することなく、硬化樹脂の耐熱性は高い。さらに、カルボジイミド化合物を使用しているため、低温での反応性をコントロールすることができ、加工時の流動性を保つことができる。加えて、カルボジイミド化合物やその反応物の存在によって、他の部材との密着性を高く維持することができる。
環状カルボジイミド化合物（Ｂ成分）は、反応した後エポキシ樹脂末端にイソシアネート基（−ＮＣＯ）として残り、このイソシアネート基がさらに反応に寄与するため、硬化樹脂のガラス転移温度が高くなることが推定される。
また、本検討を進める中で、特定のエポキシ樹脂と硬化剤に、特定の環状構造をもったカルボジイミド化合物を加えた熱硬化性樹脂組成物は、その硬化速度が向上することが確認された。そのため、本発明の熱硬化性樹脂組成物は、電気・電子や自動車・航空機など、高耐熱性が要求される分野で、半導体封止材や炭素繊維複合材料として、好適に使用することができる。
【００３１】
本発明の式（ｂ−ｉ）で表される多価アミン系化合物（ｂ成分）を含有する熱硬化性樹脂組成物は、多価アミン系化合物（ｂ成分）により、熱硬化時の硬化温度を低くすることができ、また、熱硬化時間を短縮できる。さらに、硬化後には高いガラス転移温度をもつ硬化樹脂を得ることができる。そのため、本発明の熱硬化性樹脂組成物は、電気・電子や自動車・航空機など、高耐熱性が要求される分野で、半導体封止材や炭素繊維複合材の材料として、好適に使用することができ、得られる硬化樹脂は上記のような用途において有用である。
本発明の環状カルボジイミド化合物（Ｂ成分）および（ｂ−ｉ）で表される多価アミン系化合物（ｂ成分）を含有する熱硬化性樹脂組成物は、短い硬化時間で高いＴｇが得られる。また、他の硬化剤と比べ、低い温度においても、短い硬化時間で高いＴｇが得られる。さらに、高温処理時に遊離イソシアネート化合物の発生量が少なく、密着性、加工時の流動性が高いという利点がある。
【発明を実施するための形態】
【００３２】
以下、本発明について詳細に説明する。本発明の熱硬化性樹脂組成物には、（１）エポキシ樹脂（Ａ成分）、環状カルボジイミド化合物（Ｂ成分）および多価アミン系硬化剤（ｂ成分）を含有する態様がある。また、（２）エポキシ樹脂（Ａ成分）と多価アミン系硬化剤（ｂ成分）とを含有する態様がある。
【００３３】
〈環状カルボジイミド化合物（Ｂ成分）および多価アミン系硬化剤（ｂ成分）を含有する態様〉
＜エポキシ樹脂（Ａ成分）＞
本発明において、エポキシ樹脂（Ａ成分）は、１分子中に２個以上のエポキシ基を有するモノマー、オリゴマー、ポリマーである。例えば、ハイドロキノン型エポキシ樹脂、ビスフェノールＡ型エポキシ樹脂、ビスフェノールＦ型エポキシ樹脂、ビフェニル型エポキシ樹脂、スチルベン型エポキシ樹脂、フェノールノボラック型エポキシ樹脂、クレゾールノボラック型エポキシ樹脂、ナフトールノボラック型エポキシ樹脂、トリフェノールメタン型エポキシ樹脂、アルキル変性トリフェノールメタン型エポキシ樹脂、ジシクロペンタジエン変性フェノール型エポキシ樹脂、フェノールアラルキル型エポキシ樹脂（フェニレン骨格、ビフェニレン骨格等を有する）、ナフトールアラルキル型エポキシ樹脂（フェニレン骨格、ビフェニレン骨格等を有する）、テルペン変性フェノール型エポキシ樹脂、トリアジン核含有エポキシ樹脂、脂環式エポキシ樹脂、縮合環芳香族炭化水素変性エポキシ樹脂等が挙げられるが、これらに限定されるものではない。これらのエポキシ樹脂は単独で用いても、２種類以上を併用してもよい。
【００３４】
＜環状カルボジイミド化合物（Ｂ成分）＞
環状カルボジイミド化合物（Ｂ成分）は、下記式（Ｂ−ｉ）で表される環状構造を含む。
【００３５】
【化９】
0006461170.tif 000010
【００３６】
式中、Ｑは、脂肪族基、脂環族基、芳香族基またはこれらの組み合わせである２〜４価の結合基であり、ヘテロ原子、置換基を含んでいてもよい。
式中、Ｑは、−Ａｒａ−Ｏ−Ｘ−Ｏ−Ａｒｂ−で表される基であることが好ましい。ＡｒａおよびＡｒｂは、各々独立に炭素数１〜６のアルキル基もしくはフェニル基で置換されていてもよい、フェニレン基またはナフタレン−ジイル基である。Ｘは、２個の環状構造を有する場合にはアルカンジイル基であることが好ましい。４個の環状構造を有する場合にはアルカンテトライル基であることが好ましい。
本発明において、環状カルボジイミド化合物（Ｂ成分）は、１つの環状構造中には、１個のカルボジイミド基のみを有する。Ｂ成分は、環状構造を複数有していてもよい。
【００３７】
また、環状カルボジイミド化合物（Ｂ成分）は、環状構造中の原子数が８〜５０である。ここで、環状構造中の原子数とは、環構造を直接構成する原子の数を意味し、例えば、８員環であれば８、５０員環であれば５０である。環状構造中の原子数が８より小さいと、環状カルボジイミド化合物の安定性が低下して、保管、使用が困難となる場合があるためである。また反応性の観点より、環員数の上限値に関しては特別の制限はないが、５０を超える原子数の環状カルボジイミド化合物は合成上困難となりコストが大きく上昇する場合や、熱硬化性樹脂組成物の物性低下を引き起こす場合がある。かかる観点より、環状構造中の原子数は、好ましくは１０〜３０、より好ましくは１０〜２０の範囲が選択される。環状カルボジイミド化合物としては、例えば、国際公開第２０１０／０７１２１３号パンフレットに記載の化合物が挙げられる。
【００３８】
環状カルボジイミド化合物（Ｂ成分）は、硬化樹脂の耐熱性を向上させる観点から、１分子内に２つ以上カルボジイミド基を含む多価環状カルボジイミド化合物であることが好ましい。とりわけ、熱硬化性樹脂組成物の硬化剤として用いる場合には、硬化性能の観点から、１分子内に２つもしくは３つのカルボジイミド基を含むことが好ましい。これらの環状カルボジイミド化合物は２種以上組み合わせて使用することができる。
また、他の熱硬化性樹脂組成物を構成する成分との相溶性の観点から、環状カルボジイミド化合物（Ｂ成分）の分子量は１００〜１，０００が好ましい。分子量が１００よりも小さいと、熱硬化の際に揮発してしまい、機能しない場合がある。分子量が１，０００よりも大きいと他の熱硬化性樹脂組成物を構成する成分とうまく相溶せず、十分な硬化特性が得られない場合がある。かかる観点から、環状カルボジイミド化合物（Ｂ成分）の分子量は１００〜７５０がより好ましく、２５０〜７５０がさらに好ましい。
このような環状カルボジイミド化合物（Ｂ成分）としては、例えば、式（Ｂ−ｉｉ）で表される化合物が挙げられる。
【００３９】
【化１０】
0006461170.tif 000011
【００４０】
式中Ｘは、下記式（Ｂ−ｉｉｉ）で表される４価の基である。式中Ａｒ１〜Ａｒ４は各々独立に、置換基で置換されていてもよい、オルトフェニレン基または１，２−ナフタレン−ジイル基である。置換基として、炭素数１〜２０のアルキル基、炭素数６〜１５のアリール基、ハロゲン原子、ニトロ基、アミド基、ヒドロキシル基、エステル基、エーテル基、アルデヒド基などが挙げられる。またこれらの芳香族基はヘテロ原子を含んで複素環構造を有していてもよい。ヘテロ原子として、Ｏ、Ｎ、Ｓ、Ｐが挙げられる。
【００４１】
【化１１】
0006461170.tif 000012
【００４２】
好適に使用することができる環状カルボジイミド化合物としては、下記式（Ｂ−ｉｖ）で表される化合物が例示される。
【００４３】
【化１２】
0006461170.tif 000013
【００４４】
また、これらの環状カルボジイミド化合物（Ｂ成分）は、各種の文献および特許公報などで周知の方法（例えば、国際公開第２０１０／０７１２１３号パンフレットに記載の方法）により製造することができる。
【００４５】
環状カルボジイミド化合物（Ｂ成分）の含有量は、エポキシ樹脂（Ａ成分）１００重量部に対して、好ましくは０．０１〜５０重量部、より好ましくは０．０５〜３０重量部、さらに好ましくは０．１〜２０重量部、さらにより好ましくは１〜２０重量部である。０．０１重量部よりも少ないと、添加の効果が発現しない場合がある。また、５０重量部よりも多いと、エポキシ樹脂（Ａ成分）への相溶性やブリードアウトの観点から問題となる場合がある。
【００４６】
本発明の熱硬化性樹脂組成物は、エポキシ樹脂（Ａ成分）と、環状カルボジイミド化合物（Ｂ成分）を必須成分とするが、Ｂ成分は、硬化剤、硬化促進剤、エポキシ樹脂およびその硬化樹脂の加水分解防止剤として使用することができる。
環状カルボジイミド化合物（Ｂ成分）を硬化剤として使用する場合、環状カルボジイミド化合物（Ｂ成分）の含有量は、エポキシ樹脂（Ａ成分）のエポキシ基に対して、０．０１〜２当量が好ましく、０．０２〜１．０当量がより好ましく、０．０５〜０．８当量がさらに好ましい。
【００４７】
また、環状カルボジイミド化合物（Ｂ成分）を硬化促進剤として使用する場合、環状カルボジイミド化合物（Ｂ成分）の含有量は、エポキシ樹脂（Ａ成分）１００重量部に対して、０．０１〜３０重量部が好ましい。環状カルボジイミド化合物（Ｂ成分）は、２５℃の常温では、熱硬化性樹脂組成物中で比較的安定であるため、多量に含有していても、硬化が進みハンドリングが悪化することがない。そのため、５重量部よりも多く含有しても、硬化促進剤として有効に働く。０．０１重量部よりも少ないと、促進効果が得られない場合がある。また、３０重量部よりも多いと、エポキシ樹脂と硬化剤との反応を阻害してしまう場合がある。かかる観点より、０．０５〜２５重量部がより好ましく、０．１〜２０重量部がさらに好ましい。
【００４８】
＜多価アミン系硬化剤（ｂ成分）＞
多価アミン系硬化剤（ｂ成分）は、後述する式（ｂ−ｉ）で表わされる化合物である。多価アミン系硬化剤（ｂ成分）の含有量はエポキシ樹脂（Ａ成分）１００重量部に対して１０〜５０重量部である。
【００４９】
＜硬化剤（Ｃ成分）＞
本発明の熱硬化性樹脂組成物は、環状カルボジイミド（Ｂ成分）に加えて硬化剤（Ｃ成分）を含有していても良い。この場合、後述する硬化促進剤（Ｄ成分）がエポキシ樹脂に含まれる場合には、環状カルボジイミド（Ｂ成分）は硬化剤としての効果を奏するので、二種以上の硬化剤が存在することとなる。一方で、後述する硬化促進剤（Ｄ成分）が熱可塑性樹脂に含まれない場合には、環状カルボジイミド化合物（Ｂ成分）が、硬化促進剤としての効果を奏するので、この場合には、硬化剤としては硬化剤（Ｃ成分）のみが含有されることとなる。
【００５０】
硬化剤（Ｃ成分）としては、一般的にエポキシ樹脂の硬化剤として公知のものを使用することができ、このような硬化剤としては、ポリアミン類（脂環族ポリアミン、芳香族ポリアミン、変性ポリアミン）、酸無水物、ポリフェノール、ポリメルカプタン等が挙げられる。具体的には、エチレントリアミン、トリエチレンテトラミン、テトラエチレンペンタミン、トリエチレンジアミン、イソホロンジアミン、Ｎ−アミノエチルピペラジン、３，９−ビス（３−アミノプロピル）−２，４，８，１０−テトラオキシスピロ−（５、５’）ウンデカンアダクト、ジシアンジアミド、ジアミノジフェニルスルホン、フェニレンジアミン、キシリレンジアミン、４，４’−ジアミノ−３，３’−ジエチルジフェニルメタン、４，４’−ジアミノジシクロへキシルメタン、ジエチルトルエンジアミン、無水フタル酸、テトラヒドロ無水フタル酸、無水メチルナジック酸、無水ピロメリット酸、フェノールノボラック、クレゾールノボラック、フェノールアラルキル、ナフトールアラルキル、液状フェノール樹脂、ポリメルカプタン、２−エチル−４−メチルイミダゾール等が例示される。これらの硬化剤は単独で使用しても、２種類以上を組合せて使用してもよい。
【００５１】
硬化剤（Ｃ成分）の含有量は、環状カルボジイミド化合物（Ｂ成分）が前述のように硬化剤として機能するか硬化促進剤として機能するかによって異なるが、環状カルボジイミド化合物（Ｂ成分）が硬化剤として機能する場合には、環状カルボジイミド化合物（Ｂ成分）と硬化剤（Ｃ成分）との合計量に対して、環状カルボジイミド化合物（Ｂ成分）が５０重量％未満であることが好ましい。硬化剤（Ｃ成分）を組合せる際は、Ｃ成分の特徴を付与する観点から、Ｃ成分が５０重量％以上であることが好ましい。
また、エポキシ樹脂（Ａ成分）のエポキシ基に対して、環状カルボジイミド化合物（Ｂ成分）のカルボジイミド基と硬化剤（Ｃ成分）の反応基（酸無水物、アミノ基、フェノール基など）との合計が０．１〜５当量となる範囲で含有させることができる。硬化剤の種類によっても異なるが、一般にエポキシ基に対して、反応基が１当量となる場合に硬化性能が優れることから、０．３〜３当量が好ましく、０．５〜２当量がより好ましい。
ここで、反応基とは、エポキシ基と反応し得る基のことを指し、１つの基で２つのエポキシ基と反応可能な場合、その基の反応基は２つとなる。例えば、アミノ基（−ＮＨ２）は２つのエポキシ基と反応しうるので、反応基としては２つである。
【００５２】
また、本発明において、環状カルボジイミド化合物（Ｂ成分）を硬化剤として使用する場合でも、他の硬化剤（Ｃ成分）の含有量は、エポキシ樹脂（Ａ成分）のエポキシ基に対して、硬化剤（Ｃ成分）の反応基が１当量となるように調整することが好ましい。環状カルボジイミド化合物（Ｂ成分）は、エポキシ樹脂（Ａ成分）のエポキシ基以外に、水酸基、アミノ基、フェノール基、酸無水物の分解物などと反応するため、環状カルボジイミド化合物（Ｂ成分）を含まない熱硬化性樹脂組成物と比べ、追加的な硬化が期待できる。環状カルボジイミド化合物（Ｂ成分）の含有量は、エポキシ基に対して、前述の通り、０．０１〜２当量が好ましく、０．０２〜１当量がより好ましく、０．０５〜０．８当量がさらに好ましい。
【００５３】
＜硬化促進剤（Ｄ成分）＞
本発明の熱硬化性樹脂組成物は、環状カルボジイミド（Ｂ成分）に加えて硬化促進剤（Ｄ成分）を含有していても良い。前述の通り、このときの環状カルボジイミド化合物（Ｂ成分）は熱硬化性樹脂における硬化剤として機能する。
硬化促進剤（Ｄ成分）としては、一般的にエポキシ樹脂の硬化促進剤として公知のものを使用することができる。
【００５４】
このような硬化促進剤としては、２−エチル−４−メチルイミダゾール、１−メチルイミダゾール等のイミダゾール類；ベンジルジメチルアミン、Ｎ，Ｎ−ジメチルアニリン等の三級アミン、テトラメチルアンモニウムクロライド、ベンジルトリエチルアンモニウムクロライド等の四級アンモニウム塩；アルキルホスフィン、フェニルホスフィン、ジアルキルホスフィン、ジフェニルホスフィン、トリアルキルホスフィン、トリフェニルホスフィンなどの有機ホスフィン化合物；テトラ−ｎ−ブチルホスホニウム、ｏ，ｏ−ジエチルホスホロジチオネート、テトラブチルホスホニウム、ベンゾトリアゾラート等のホスホニウム塩；オクチル酸亜鉛、ステアリン酸亜鉛等の金属塩、アセチルアセトン亜鉛、ベンゾイルアセトン亜鉛等の金属錯体などが挙げられる。
【００５５】
硬化促進剤（Ｄ成分）の含有量は、エポキシ樹脂（Ａ成分）、環状カルボジイミド化合物（Ｂ成分）および使用している場合には硬化剤（Ｃ成分）の合計１００重量部に対して、０．０１〜５重量部が好ましい。０．０１重量部よりも少ないと、促進効果が得られない場合がある。また、５重量部よりも多いと、硬化が速まるため、熱硬化性樹脂組成物を硬化させる際のハンドリングが悪くなる場合がある。かかる観点より、０．０５〜３重量部がより好ましく、０．１〜１．５重量部がさらに好ましい。
【００５６】
＜他の成分＞
本発明の熱硬化性樹脂組成物は、エポキシ樹（Ａ成分）、環状カルボジイミド化合物（Ｂ成分）、多価アミン系硬化剤（ｂ成分）、硬化剤（Ｃ成分）、硬化促進剤（Ｄ成分）に加え、必要に応じて、かつ本発明の目的に反しない範囲で、無機質充填材；シランカップリング剤、チタネートカップリング剤、アルミニウムカップリング剤、アルミニウム／ジルコニウムカップリング剤等のカップリング剤；臭素化エポキシ樹脂、酸化アンチモン、リン化合物等の難燃剤；酸化ビスマス水和物等の無機イオン交換体；カーボンブラック、ベンガラ等の着色剤；シリコーンオイル；シリコーン系やゴム系の低応力化剤；天然ワックス、合成ワックス、高級脂肪酸、その金属塩類、パラフィン等の離型剤；酸化防止剤等の各種添加剤を適宜配合してもよい。
本発明の熱硬化性樹脂組成物は、耐熱性が要求される用途、例えば、半導体封止材、プリプレグやその他複合材料のマトリックス材、プリント配線基板、積層板、電気絶縁材、ペースト等の用途に好適に使用することができる。
【００５７】
＜熱硬化性樹脂組成物の製造方法＞
本発明の熱硬化性樹脂組成物は、公知の方法で製造することができる。例えば、エポキシ樹脂（Ａ成分）、環状カルボジイミド化合物（Ｂ成分）、多価アミン系硬化剤（ｂ成分）、硬化剤（Ｃ成分）、硬化促進剤（Ｄ分）、その他の添加剤等をミキサーによって混合することで、樹脂組成物を調製することができる。混合する方法は特に限定なく、従来公知の方法を使用できるが、溶液あるいは溶融状態が均一性の観点から好ましい。
必要に応じて、混合後、ロール、ニーダー、押出機等の混練機で加熱混練し、冷却後に粉砕して、樹脂組成物の固形成分とすることができる。
また、溶液として樹脂組成物を調製する場合には、各種溶剤を用いることができるが、エポキシ樹脂、環状カルボジイミド化合物、硬化剤、硬化促進剤、その他の添加剤等に対して不活性で各成分を一部または完全に溶解する溶剤が好適に使用できる。溶媒としてはたとえば、炭化水素系溶媒、ケトン系溶媒、エステル系溶媒、エーテル系溶媒、ハロゲン系溶媒、アミド系溶媒などを用いることができる。
【００５８】
本発明の熱硬化性樹脂組成物は、エポキシ樹脂（Ａ成分）に環状カルボジイミド化合物（Ｂ成分）を事前に溶解させた後に、多価アミン系硬化剤（ｂ成分）、硬化剤（Ｃ成分）、硬化促進剤（Ｄ成分）、その他の添加剤を混合することが好ましい。エポキシ樹脂（Ａ成分）に環状カルボジイミド化合物（Ｂ成分）を事前に溶解させることで、樹脂組成物にした際の環状カルボジイミド化合物（Ｂ成分）の均一性が向上し、硬化樹脂の特性が良好になる場合がある。ここで、硬化樹脂の特性としては、耐熱性などが挙げられる。
エポキシ樹脂（Ａ成分）に環状カルボジイミド化合物（Ｂ成分）を事前に溶解させる方法としては特に限定なく、従来公知の方法を使用できるが、例えば、加熱して溶解させる方法や溶媒中で溶解させる方法を用いることができる。
【００５９】
加熱して溶解させる場合、ロール、ニーダー、押出機等の混練機で加熱混練することができる。また、冷却後に粉砕して、固形成分とすることができる。加熱温度は２５〜２００℃の範囲が好ましい。２５℃よりも低いと、溶解が困難な場合がある。２００℃よりも高いと、エポキシ樹脂（Ａ成分）のエポキシ基と環状カルボジイミド化合物（Ｂ成分）のカルボジイミド基が過度に反応して、溶融粘度が向上するとハンドリングが困難となる場合がある。
また、溶媒中で溶解させる場合、エポキシ樹脂、環状カルボジイミド化合物に対して不活性、かつ各成分を一部または完全に溶解する溶剤が好適に使用できる。溶剤としては例えば、炭化水素系溶媒、ケトン系溶媒、エステル系溶媒、エーテル系溶媒、ハロゲン系溶媒、アミド系溶媒などを用いることができる。溶解後は溶媒を除去して、固形もしくは液状成分とすることができる。
【００６０】
本発明の熱硬化性樹脂組成物は、各用途に応じて、一般に公知な方法で加工することができる。ここで、加工とは特に限定されないが、例えば、成形、塗布、含浸などが挙げられる。
本発明の熱硬化性樹脂組成物を用いて、半導体素子等の電子部品を封止し、半導体装置を製造するには、トランスファーモールド、コンプレッションモールド、インジェクションモールド等の成形方法で硬化成形すればよい。
また、プリプレグを製造するには、本発明の熱硬化性樹脂組成物を樹脂ワニスとして、基材に含浸させればよい。ここで、樹脂ワニスは、エポキシ樹脂、環状カルボジイミド化合物、硬化剤、硬化促進剤、その他の添加剤等の混合物、またはそれらを溶剤に溶解した溶液である。基材としては、例えば、ガラスクロス、カーボンファイバー、アラミド等の有機繊維等を使用することができる。
さらに、樹脂付き金属箔を製造するには、本発明の熱硬化性樹脂組成物を樹脂ワニスとして、金属箔に対し、例えばコンマコーター、ナイフコーター、カーテンコーターなどを用いた公知の方法で塗布した後、次いで溶剤などの揮発成分を乾燥除去して、本発明の熱硬化性樹脂組成物を半硬化させた樹脂層を形成する等の方法を用いることができる。
【００６１】
＜熱硬化方法＞
本発明における熱硬化性樹脂組成物を熱硬化させる方法は、一般的に公知な方法を用いることができる。基本的には、使用するエポキシ樹脂および硬化剤に適した硬化温度に加熱することで、本発明の熱硬化性樹脂組成物においても十分な硬化度を得ることができる。
さらに、環状カルボジイミド化合物を硬化剤あるいは硬化促進剤として使用した場合、環状カルボジイミド化合物を含まない熱硬化性樹脂組成物と比べ、短時間または低温で十分な硬化性能が得られる場合があり、長期処理や高温処理によるエポキシ樹脂をはじめとする各種成分の熱劣化を抑制することが期待できる。
硬化温度は、使用するエポキシ樹脂や硬化剤で大きく変わるが、２５℃〜２５０℃の範囲が好適に選択される。２５℃よりも低いと、熱硬化性樹脂組成物が十分に硬化しない場合がある。また、２５０℃よりも高いと、硬化は進行するが、樹脂組成物自体が熱によって劣化し、十分な硬化性能が得られない場合がある。かかる観点より、硬化温度は２５〜２００℃がより好ましい。
【００６２】
＜硬化樹脂＞
本発明の熱硬化性樹脂組成物を熱硬化させた硬化樹脂は、そのガラス転移温度が、環状カルボジイミド化合物（Ｂ成分）を除いた熱硬化性樹脂組成物を同条件で硬化させた硬化樹脂のガラス転移温度より、２℃以上高いことを特徴とする。
これは、前述した通り、環状カルボジイミド化合物（Ｂ成分）を硬化剤あるいは硬化促進剤として含有することで、環状カルボジイミド化合物（Ｂ成分）が架橋に与して、硬化樹脂の硬化度が向上するためである。本発明の樹脂組成物が使用される用途では、耐熱性が高いことが重要であることから、４℃以上高いことが好ましく、６℃以上高いことがさらに好ましく、８℃以上高いことが最も好ましい。このような観点から、樹脂組成物のエポキシ樹脂に加える環状カルボジイミド化合物、他の硬化剤、硬化促進剤の配合量を最適化することが好ましい。
【００６３】
また、環状カルボジイミド化合物（Ｂ成分）の添加によって、硬化樹脂のガラス転移温度を上昇させることができるが、エポキシ樹脂（Ａ成分）、硬化剤（Ｃ成分）の組合せによって、その効果をより高めることができる。これは、環状カルボジイミド（Ｂ成分）の作用機構が、エポキシ樹脂（Ａ成分）、硬化剤（Ｃ成分）の組合せによって異なることに起因する。エポキシ樹脂（Ａ成分）と硬化剤（Ｃ成分）の適した組合せとしては、例えば、ビスフェノール型エポキシ樹脂とアミン系硬化剤、ビスフェノール型エポキシ樹脂と液状フェノール樹脂、クレゾールノボラック型エポキシ樹脂とフェノールノボラック、ビフェニル型エポキシ樹脂とフェノールノボラック、ジシクロペンタジエン変性フェノール型エポキシ樹脂とフェノールノボラック、エポキシ基を３つ以上有する多官能エポキシ樹脂とフェノールノボラックなどが挙げられる。組合せるエポキシ樹脂（Ａ成分）と硬化剤（Ｃ成分）は、それぞれ２つ以上の複数であってもよい。
【００６４】
〈多価アミン系硬化剤（ｂ成分）を含有する態様〉
＜多価アミン系硬化剤（ｂ成分）＞
本発明で用いる多価アミン系硬化剤（ｂ成分）は下記式（ｂ−ｉ）で表される。
【００６５】
【化１３】
0006461170.tif 000014
【００６６】
式中Ａｒ１〜Ａｒ４は各々独立に、置換基で置換されていてもよい、フェニレン基またはナフタレン−ジイル基である。置換基として、炭素数１〜２０の脂肪族基、炭素数３〜２０の脂環族基、炭素数５〜１５の芳香族基、ハロゲン原子、ニトロ基、アミド基、ヒドロキシル基、エステル基、エーテル基、アルデヒド基、またはそれらの組合せが挙げられる。
脂肪族基として、炭素数１〜２０のアルキル基が挙げられる。炭素数１〜２０のアルキル基として、メチル基、エチル基、プロピル基、ブチル基、ペンチル基、ヘキシル基、へプチル基、オクチル基、ノニル基、デシル基、ドデシル基、へキサデシル基などが挙げられる。
脂環族基として、炭素数３〜２０のシクロアルキル基が挙げられる。炭素数３〜２０のシクロアルキル基として、シクロプロピル基、シクロブチル基、シクロペンチル基、シクロヘキシル基、シクロへプチル基、シクロオクチル基、シクロノニル基、シクロデシル基、シクロドデシル基、シクロへキサデシル基などが挙げられる。
芳香族基として、それぞれへテロ原子を含んで複素環構造を持っていてもよい、炭素数５〜１５のアリール基が挙げられる。炭素数５〜１５のアリール基として、フェニル基、ナフチル基などが挙げられる。
多価アミン系硬化剤（ｂ成分）としては、以下のような化合物が例示される。
【００６７】
【化１４】
0006461170.tif 000015
【００６８】
【化１５】
0006461170.tif 000016
【００６９】
また、これらの多価アミン系硬化剤（ｂ成分）は、各種の文献および特許公報などで周知の方法（例えば、特許第５６４５４９４号公報に記載の方法）により製造することができる。
【００７０】
＜エポキシ樹脂（Ａ成分）＞
エポキシ樹脂（Ａ成分）は、１分子中に２個以上のエポキシ基を有するモノマー、オリゴマー、ポリマーである。例えば、ハイドロキノン型エポキシ樹脂、ビスフェノールＡ型エポキシ樹脂、ビスフェノールＦ型エポキシ樹脂、ビフェニル型エポキシ樹脂、スチルベン型エポキシ樹脂、フェノールノボラック型エポキシ樹脂、クレゾールノボラック型エポキシ樹脂、ナフトールノボラック型エポキシ樹脂、トリフェノールメタン型エポキシ樹脂、アルキル変性トリフェノールメタン型エポキシ樹脂、ジシクロペンタジエン変性フェノール型エポキシ樹脂、フェノールアラルキル型エポキシ樹脂（フェニレン骨格、ビフェニレン骨格等を有する）、ナフトールアラルキル型エポキシ樹脂（フェニレン骨格、ビフェニレン骨格等を有する）、テルペン変性フェノール型エポキシ樹脂、トリアジン核含有エポキシ樹脂、脂環式エポキシ樹脂、縮合環芳香族炭化水素変性エポキシ樹脂等が挙げられるが、これらに限定されるものではない。これらのエポキシ樹脂は単独で用いても、２種類以上を併用してもよい。
【００７１】
また、溶融時の低粘度化による充填材の高充填化が可能なこと、および充填材としての黒鉛との密着性等の観点から、ビスフェノール型エポキシ樹脂が好ましい。エポキシ樹脂は上記の点から、数平均分子量５００〜５，０００であるビスフェノール型エポキシ樹脂であることがより好ましく、ビスフェノール型エポキシ樹脂は数平均分子量８００〜２，０００のものがさらに好ましい。
エポキシ樹脂（Ａ成分）の数平均分子量がこれらの範囲にあるものを選ぶことで、硬化樹脂の製造時の作業性、および熱硬化時の成形性が特に良好になる。ビスフェノール型エポキシ樹脂の数平均分子量が５００未満であると樹脂が液状となり成形材料製造時の作業性が低下する。ビスフェノール型エポキシ樹脂では数平均分子量が５，０００よりも大きいと、樹脂の溶融粘度が高くなり成形性に問題が生じることがある。なお、エポキシ樹脂の数平均分子量の測定は、樹脂をテトラヒドロフランに溶解し、ポリスチレンを標準物質として、ゲルパーミエーションクロマトグラフにより測定したものである。
【００７２】
＜熱硬化性樹脂組成物＞
本発明の熱硬化性樹脂組成物は、エポキシ樹脂（Ａ成分）と多価アミン系硬化剤（ｂ成分）とを必須成分として含む。
多価アミン系硬化剤（ｂ成分）の含有量は、エポキシ樹脂（Ａ成分）１００重量部に対して１０〜５０重量部であることが好ましい。樹脂組成物の硬化性能を向上させる観点から、エポキシ樹脂（Ａ成分）のエポキシ基と多価アミン系硬化剤（ｂ成分）のアミノ基との当量が近いことが好ましい。これは、エポキシ基とアミノ基とが効率的に反応して架橋密度を向上するためである。多価アミン系硬化剤（ｂ成分）の場合、その含有量がエポキシ樹脂（Ａ成分）１００重量部に対して１０重量部より少ないと、架橋密度が上がらずガラス転移温度Ｔｇが低くなる場合がある。また、多価アミン系硬化剤（ｂ成分）の配合量がエポキシ樹脂（Ａ成分）１００重量部に対して５０重量部より多いと、同様に架橋密度が上がらずガラス転移温度Ｔｇが低くなる場合がある。したがって、熱硬化性樹脂組成物の硬化性能を向上させる観点から、多価アミン系硬化剤（ｂ成分）の配合量は、エポキシ樹脂（Ａ成分）１００重量部に対して１２〜４８重量部であることがより好ましく、１５〜４５重量部がさらに好ましい。
なお、本発明の熱硬化性樹脂組成物は多価アミン系硬化剤（ｂ成分）を使用する事の趣旨に反しない範囲において、他の硬化剤、硬化促進剤を併用することができる。
【００７３】
他の硬化剤としては、一般的にエポキシ樹脂の硬化剤として公知のものを使用することができ、このような硬化剤としては、ポリアミン類（脂環族ポリアミン、芳香族ポリアミン、変性ポリアミン）、酸無水物、ポリフェノール、ポリメルカプタン、環状カルボジイミド化合物等が挙げられる。
具体的には、エチレントリアミン、トリエチレンテトラミン、テトラエチレンペンタミン、トリエチレンジアミン、イソホロンジアミン、Ｎ−アミノエチルピペラジン、３，９−ビス（３−アミノプロピル）−２，４，８，１０−テトラオキシスピロ−（５、５’）ウンデカンアダクト、ジシアンジアミド、ジアミノジフェニルスルホン、フェニレンジアミン、キシリレンジアミン、４，４’−ジアミノ−３，３’−ジエチルジフェニルメタン、４，４’−ジアミノジシクロへキシルメタン、ジエチルトルエンジアミン、無水フタル酸、テトラヒドロ無水フタル酸、無水メチルナジック酸、無水ピロメリット酸、フェノールノボラック、クレゾールノボラック、フェノールアラルキル、ナフトールアラルキル、液状フェノール樹脂、ポリメルカプタン、２−エチル−４−メチルイミダゾール、特開２０１０−２８５５５７号公報に記載の環状カルボジイミド化合物等が例示される。これらの硬化剤は単独で使用しても、２種類以上を組合せて使用してもよい。
【００７４】
その他の硬化剤の含有量は、特に限定されるものではないが、エポキシ樹脂のエポキシ基に対して、多価アミン系硬化剤（ｂ成分）のアミノ基と他の硬化剤の反応基（酸無水物、アミノ基、フェノール基など）の合計が０．１〜５当量となる範囲で含有させることが好ましい。硬化剤の種類によっても異なるが、一般にエポキシ基に対して、反応基が１当量となる場合に硬化性能が優れることから、０．３〜３当量が好ましく、０．５〜２当量がより好ましい。
ここで、反応基とは、エポキシ基と反応しうる基のことを指し、１つの基で２つのエポキシ基と反応可能な場合、その基の反応基は２つとなる。例えば、アミノ基（−ＮＨ２）は２つのエポキシ基と反応しうるので、反応基としては２つである。
【００７５】
硬化促進剤としては、硬化樹脂の製造時に硬化促進剤として用いられる公知の化合物を使用することができる。このような硬化促進剤としては、２−エチル−４−メチルイミダゾール、１−メチルイミダゾール等のイミダゾール類；ベンジルジメチルアミン、Ｎ，Ｎ−ジメチルアニリン等の三級アミン；テトラメチルアンモニウムクロライド、ベンジルトリエチルアンモニウムクロライド等の四級アンモニウム塩；テトラ−ｎ−ブチルホスホニウム−ｏ，ｏ−ジエチルホスホロジチオネート、テトラブチルホスホニウムベンゾトリアゾラート等のホスホニウム塩；オクチル酸亜鉛、ステアリン酸亜鉛等の金属塩；アセチルアセトン亜鉛、ベンゾイルアセトン亜鉛等の金属錯体などが挙げられる。
硬化促進剤の含有量は、特に限定されないが、エポキシ樹脂と硬化剤との合計１００重量部に対して、０．０１〜５重量部が好ましい。０．０１重量部よりも少ないと、促進効果が得られない場合がある。また５重量部よりも多いと、硬化が速まるため、熱硬化性樹脂組成物を硬化させる際のハンドリングが悪くなる場合がある。かかる観点より、０．０５〜３重量部がより好ましく、０．１〜１．５重量部がさらに好ましい。
【００７６】
本発明の熱硬化性樹脂組成物は、熱硬化温度１６０〜２００℃の範囲内において、硬化時間２時間後の硬化樹脂のガラス転移温度（Ｔｇ・２Ｈ）と硬化時間４時間後の硬化樹脂のガラス転移温度（Ｔｇ・４Ｈ）の差が１０℃未満であることが好ましい。
これは、多価アミン系硬化剤（ｂ成分）が上記硬化温度の範囲において容易にエポキシ基と反応し、かつ、４価のアミノ基を有するため、反応したアミノ基の数が増加するにしたがってエポキシ樹脂との親和性が向上し、その結果、加速的に硬化が進行して、短時間で高い架橋密度を実現するためである。そのため、上記硬化温度の範囲において、Ｔｇ・２ＨとＴｇ・４Ｈの差は１０℃未満とできる。
【００７７】
また、本発明の熱硬化性樹脂組成物は、（Ｔｇ・１６０℃／４Ｈ）が１７５℃以上とすることができ、また、（Ｔｇ・１８０℃／２Ｈ）が１８５℃以上とすることができる。これは、前述したように多価アミン系硬化剤（ｂ成分）が短時間で高い架橋密度を実現し、かつ、４価のアミノ基と骨格に起因して高い耐熱性を与えるためである。そのため、熱硬化温度に対して高いガラス転移温度Ｔｇを短時間で発現することができる。
【００７８】
本発明の熱硬化性樹脂組成物はハンドリングの観点で十分なポットライフを有する。本発明の多価アミン系硬化剤（ｂ成分）はある程度の分子量を保持するため、低分子の多価アミンと比較してエポキシ樹脂内での易動性は抑制することができる。また、４価のアミノ基を有する化合物であるため、エポキシ樹脂に対する分子数としても他のアミン化合物よりも一般的に少ない。そのため、エポキシ樹脂と混合した後も１０〜２５℃の低温環境下では、比較的長期間ゲル化せずに保管が可能である。一方で、多価アミン系硬化剤（ｂ成分）は１００℃を越える硬化条件下では、容易にエポキシ基と反応し、４価のアミノ基を有するため、反応したアミノ基が増加するにしたがい、エポキシ樹脂との親和性が向上し、加速的に硬化が進行することが可能である。したがって、広範な用途で制限されることなく使用することができ、高い硬化性能を得ることができる。
【００７９】
本発明の熱硬化性樹脂組成物は、エポキシ樹脂（Ａ成分）、多価アミン系硬化剤（ｂ成分）に加え、必要に応じ、かつ本発明の目的に反しない範囲で各種添加剤を含有していても良い。
添加剤として、無機質充填材；シランカップリング剤、チタネートカップリング剤、アルミニウムカップリング剤、アルミニウム／ジルコニウムカップリング剤等のカップリング剤；臭素化エポキシ樹脂、酸化アンチモン、リン化合物等の難燃剤；酸化ビスマス水和物等の無機イオン交換体；カーボンブラック、ベンガラ等の着色剤；シリコーンオイル；シリコーン系やゴム系の低応力化剤；天然ワックス、合成ワックス、高級脂肪酸、その金属塩類、パラフィン等の離型剤；酸化防止剤；カルボジイミド化合物等が挙げられる。特に、カルボジイミドを配合する場合、国際公開第２０１０／０７１２１３号パンフレットに記載のカルボジイミドが好適に使用できる。
本発明の熱硬化性樹脂組成物は、耐熱性が要求される用途、例えば、半導体封止材、プリプレグやその他複合材料のマトリックス材、プリント配線基板、積層板、電気絶縁材、ペースト等の用途に好適に使用することができる。
【００８０】
＜熱硬化性樹脂組成物の製造方法＞
本発明の熱硬化性樹脂組成物は、公知の方法で製造することができる。例えば、エポキシ樹脂（Ａ成分）、多価アミン系硬化剤（ｂ成分）、その他の硬化剤、硬化促進剤、その他の添加剤等をミキサーによって混合することで、樹脂組成物を調製することができる。混合する方法は特に限定なく、従来公知の方法を使用できるが、溶液あるいは溶融状態が均一性の観点から好ましい。他の混合方法として、マスターバッチ化したエポキシ樹脂を用いる方法や接触させて含浸させる方法などが挙げられる。必要に応じて、混合後、ロール、ニーダー、押出機等の混練機で加熱混練し、冷却後に粉砕して、樹脂組成物の固形成分とすることができる。
【００８１】
また、溶液として樹脂組成物を調製する場合には、各種溶剤を用いることができるが、エポキシ樹脂（Ａ成分）、多価アミン系硬化剤（ｂ成分）、その他の硬化剤、硬化促進剤、その他の添加剤等に対して不活性、かつ各成分を一部または完全に溶解する溶剤が好適に使用できる。溶媒としてはたとえば、炭化水素系溶媒、ケトン系溶媒、エステル系溶媒、エーテル系溶媒、ハロゲン系溶媒、アミド系溶媒などを用いることができる。
【００８２】
炭化水素系溶媒として、ヘキサン、シクロへキサン、ベンゼン、トルエン、キシレン、ヘプタン、デカンなどが挙げられる。ケトン系溶媒として、アセトン、メチルエチルケトン、ジエチルケトン、シクロヘキサノン、イソホロンなどが挙げられる。エステル系溶媒として、酢酸エチル、酢酸メチル、コハク酸エチル、炭酸メチル、安息香酸エチル、ジエチレングリコールジアセテートなどが挙げられる。エーテル系溶媒として、ジエチルエーテル、ジブチルエーテル、テトラヒドロフラン、ジオキサン、ジエチレングリコールジメチルエーテル、トリエチレングリコールジエチルエーテル、ジフェニルエーテルなどが挙げられる。
ハロゲン系溶媒として、ジクロロメタン、クロロホルム、テトラクロロメタン、ジクロロエタン、１，１’，２，２’−テトラクロロエタン、クロロベンゼン、ジクロロベンゼンなどを挙げることができる。アミド系溶媒として、ホルムアミド、ジメチルホルムアミド、ジメチルアセトアミド、Ｎ−メチルピロリドンなどが挙げられる。これらの溶媒は単一であるいは所望により混合溶媒として使用することができる。
【００８３】
本発明の熱硬化性樹脂組成物は、各用途に応じて、一般に公知な方法で加工することができる。ここで、加工とは特に限定されないが、例えば、成形、塗布、含浸などが挙げられる。
本発明の熱硬化性樹脂組成物を用いて、半導体素子等の電子部品を封止し、半導体装置を製造するには、トランスファーモールド、コンプレッションモールド、インジェクションモールド等の成形方法で硬化成形すればよい。
また、プリプレグを製造するには、本発明の熱硬化性樹脂組成物を樹脂ワニスとして、基材に含浸させればよい。ここで、樹脂ワニスは、エポキシ樹脂、多価アミン系硬化剤、その他の硬化剤、硬化促進剤、その他の添加剤等の混合物、またはそれらを溶剤に溶解した溶液である。基材としては、例えば、ガラスクロス、カーボンファイバー、アラミド等の有機繊維等を使用することができる。
さらに、樹脂付き金属箔を製造するには、本発明の熱硬化性樹脂組成物を樹脂ワニスとして、金属箔に対し、例えばコンマコーター、ナイフコーター、カーテンコーターなどを用いた公知の方法で塗布した後、次いで溶剤などの揮発成分を乾燥除去して、本発明の熱硬化性樹脂組成物を半硬化させた樹脂層を形成する等の方法を用いることができる。
【００８４】
＜硬化方法＞
本発明における熱硬化性樹脂組成物を硬化させる方法としては、公知の方法を用いることができる。基本的には、使用するエポキシ樹脂および硬化剤に適した硬化温度で加熱することで十分な硬化度が得られる。
さらに式（ｂ−ｉ）で表される多価アミン系硬化剤（ｂ成分）を用いた場合、その他の一般的な硬化剤を使用する場合と比べ、短時間または低温で十分な硬化性能が得られる場合があり、長期処理や高温処理によるエポキシ樹脂をはじめとする各種成分の熱劣化を抑制することが期待できる。
【００８５】
例えば、熱硬化性樹脂組成物の熱硬化後のガラス転移温度Ｔｇが１８０℃を越えるような硬化樹脂を作製するには、一般的な硬化剤を用いた場合、１８０℃の硬化温度で硬化させるか、それよりも低温で硬化させる場合は、長時間の硬化時間を要する。一方で、式（ｂ−ｉ）で表される多価アミン系硬化剤（ｂ成分）を用いた場合、１８０℃よりも低温で硬化しても、短時間でガラス転移温度Ｔｇが１８０℃を越える硬化樹脂が得られる。そのため、熱硬化時の硬化収縮が小さくなり、熱硬化後の製品の寸法精度を高くできる可能性がある。また、エポキシ樹脂自体の熱劣化が抑えられ強度などの機械特性が良好な硬化樹脂が得られる可能性がある。
【００８６】
本発明の熱硬化性樹脂組成物の硬化温度は、使用するエポキシ樹脂や硬化剤で大きく変わるが、２５〜２５０℃の範囲が好適に選択される。２５℃よりも低いと、熱硬化性樹脂組成物が十分に硬化しない場合がある。また、２５０℃よりも高いと、硬化は進行するが、熱硬化性樹脂組成物自体が熱によって劣化し、十分な硬化性能が得られない場合がある。かかる観点より、硬化温度は４０〜２２５℃がより好ましく、５０〜２００℃がさらに好ましい。
【００８７】
＜硬化樹脂＞
本発明における硬化樹脂は、下記式（ｂ−ｉｉ）で示される化合物を含む。
【００８８】
【化１６】
0006461170.tif 000017
【００８９】
（式中Ａｒ１〜Ａｒ４は各々独立に、置換基で置換されていてもよい、フェニレン基またはナフタレン−ジイル基である。Ｗ１、Ｗ２、Ｘ１、Ｘ２、Ｙ１、Ｙ２、Ｚ１、Ｚ２は各々、独立に水素原子または下記式（ｂ−ｉｉｉ）で示される基から選ばれるが、Ｗ１、Ｗ２、Ｘ１、Ｘ２、Ｙ１、Ｙ２、Ｚ１、Ｚ２のうち少なくとも２つは、下記（ｂ−ｉｉｉ）の基である。）
【００９０】
【化１７】
0006461170.tif 000018
（式中、波線部分はエポキシ樹脂残基を示す。）
【００９１】
式中Ａｒ１〜Ａｒ４は各々独立に、置換基で置換されていてもよい、フェニレン基またはナフタレン−ジイル基である。置換基として、炭素数１〜２０の脂肪族基、炭素数３〜２０の脂環族基、炭素数５〜１５の芳香族基、ハロゲン原子、ニトロ基、アミド基、ヒドロキシル基、エステル基、エーテル基、アルデヒド基、またはそれらの組合せが挙げられる。
【００９２】
脂肪族基として、炭素数１〜２０のアルキル基が挙げられる。炭素数１〜２０のアルキル基として、メチル基、エチル基、プロピル基、ブチル基、ペンチル基、ヘキシル基、へプチル基、オクチル基、ノニル基、デシル基、ドデシル基、へキサデシル基などが挙げられる。
脂環族基として、炭素数３〜２０のシクロアルキル基が挙げられる。炭素数３〜２０のシクロアルキル基として、シクロプロピル基、シクロブチル基、シクロペンチル基、シクロヘキシル基、シクロへプチル基、シクロオクチル基、シクロノニル基、シクロデシル基、シクロドデシル基、シクロへキサデシル基などが挙げられる。
芳香族基として、それぞれへテロ原子を含んで複素環構造を持っていてもよい、炭素数５〜１５のアリール基が挙げられる。炭素数５〜１５のアリール基として、フェニル基、ナフチル基などが挙げられる。
Ｗ１、Ｗ２、Ｘ１、Ｘ２、Ｙ１、Ｙ２、Ｚ１、Ｚ２は各々、独立に水素原子または下記式（ｂ−ｉｉｉ）で示される基から選ばれる。
【００９３】
【化１８】
0006461170.tif 000019
【００９４】
（式中、波線部分はエポキシ樹脂残基を示す。）
【００９５】
上記の化合物は、エポキシ樹脂（Ａ成分）と前述の化学式（ｂ−ｉ）により表わされる多価アミン系硬化剤（ｂ成分）との反応物として得ることができ、この反応割合が高くなるに従って、Ｗ１、Ｗ２、Ｘ１、Ｘ２、Ｙ１、Ｙ２、Ｚ１、Ｚ２は、水素原子から上記式（ｂ−ｉｉｉ）の基に置換されていくが、硬化樹脂とするためには少なくとも化合物中に上記式（ｂ−ｉｉｉ）の基を少なくとも２つ含む必要があり、従って、Ｗ１、Ｗ２、Ｘ１、Ｘ２、Ｙ１、Ｙ２、Ｚ１、Ｚ２のうち少なくとも２つは、上記（ｂ−ｉｉｉ）の基であることが必要である。
エポキシ樹脂残基とは、前掲のエポキシ樹脂（Ａ成分）の末端エポキシ基を除いた基である。
【００９６】
本発明における硬化樹脂は、上記式（ｂ−ｉｉ）で示される化合物の含有量が全重量を基準として５０重量％以上含むことが好ましく、特に、所望の性能を発揮する観点からは、好ましくは６５重量％以上であり、より好ましくは８０重量％以上である。上記の硬化樹脂は、本発明の熱硬化性エポキシ樹脂を硬化させることで容易に得ることができ、硬化の方法も上記した方法で行うことができる。
【実施例】
【００９７】
以下、実施例により本発明を説明する。各種特性は以下の方法で測定した。
【００９８】
（１）環状カルボジイミド構造のＮＭＲによる同定：
合成した環状カルボジイミド化合物は１Ｈ−ＮＭＲ、１３Ｃ−ＮＭＲによって確認した。ＮＭＲは日本電子（株）製ＪＮＲ−ＥＸ２７０を使用した。溶媒は重クロロホルムを用いた。
（２）環状カルボジイミドのカルボジイミド骨格のＩＲによる同定：
合成した環状カルボジイミド化合物のカルボジイミド骨格の有無は、ＦＴ−ＩＲによりカルボジイミドに特徴的な２１００〜２２００ｃｍ−１の確認を行った。ＦＴ−ＩＲはサーモニコレー製Ｍａｇｎａ−７５０を使用した。
（３）硬化樹脂のガラス転移温度（Ｔｇ）の測定：
ＤＳＣ（ＴＡインストルメント社製，ＴＡ−２９２０）を使用し、硬化処理したサンプル（硬化樹脂）を、第一サイクルにおいて、窒素気流下、１０℃／分で２５０℃まで昇温し、ガラス転移温度（Ｔｇ）を測定した。
以下、本実施例で使用する化合物を説明する。
【００９９】
エポキシ樹脂（Ａ成分）として、以下の樹脂を使用した。
Ａ１：三菱化学（株）製ビスフェノールＡ型エポキシ樹脂「ｊＥＲ（登録商標）８２８
Ａ２：新日鉄住金化学（株）製ｏ−クレゾールノボラック型エポキシ樹脂「ＹＤＣＮ−７００−５」
Ａ３：三菱化学（株）製ビスフェノールＦ型エポキシ樹脂「ｊＥＲ（登録商標）」８０６
Ａ４：三菱化学（株）製ビフェニル型エポキシ樹脂「ＹＸ４０００」
環状カルボジイミド化合物（Ｂ成分）として、以下の化合物を製造、使用した。
【０１００】
＜製造例１＞多価環状カルボジイミド（Ｂ）の合成
Ｂ：Ｍｗ＝５１６
【０１０１】
【化１９】
0006461170.tif 000020
【０１０２】
ｏ−ニトロフェノール（０．１１ｍｏｌ）とペンタエリトリチルテトラブロミド（０．０２５ｍｏｌ）、炭酸カリウム（０．３３ｍｏｌ）、Ｎ，Ｎ−ジメチルホルムアミド２００ｍｌを攪拌装置および加熱装置を設置した反応装置にＮ２雰囲気下仕込み、１３０℃で１２時間反応後、ＤＭＦを減圧により除去し、得られた固形物をジクロロメタン２００ｍｌに溶かし、水１００ｍｌで３回分液を行った。有機層を硫酸ナトリウム５ｇで脱水し、ジクロロメタンを減圧により除去し、中間生成物Ｄ（ニトロ体）を得た。
次に中間生成物Ｄ（０．１ｍｏｌ）と５％パラジウムカーボン（Ｐｄ／Ｃ）（２ｇ）、エタノール／ジクロロメタン（７０／３０）４００ｍｌを、攪拌装置を設置した反応装置に仕込み、水素置換を５回行い、２５℃で水素を常に供給した状態で反応させ、水素の減少がなくなったら反応を終了した。Ｐｄ／Ｃを回収し、混合溶媒を除去すると中間生成物Ｅ（アミン体）が得られた。
【０１０３】
次に攪拌装置および加熱装置、滴下ロートを設置した反応装置に、Ｎ２雰囲気下、トリフェニルホスフィンジブロミド（０．１１ｍｏｌ）と１，２−ジクロロエタン１５０ｍｌを仕込み攪拌させた。そこに中間生成物Ｅ（０．０２５ｍｏｌ）とトリエチルアミン（０．２５ｍｏｌ）を１，２−ジクロロエタン５０ｍｌに溶かした溶液を２５℃で徐々に滴下した。滴下終了後、７０℃で５時間反応させる。その後、反応溶液をろ過し、ろ液を水１００ｍｌで５回分液を行った。有機層を硫酸ナトリウム５ｇで脱水し、１，２−ジクロロエタンを減圧により除去し、中間生成物Ｆ（トリフェニルホスフィン体）が得られた。
【０１０４】
次に、攪拌装置および滴下ロートを設置した反応装置に、Ｎ２雰囲気下、ジ−ｔｅｒｔ−ブチルジカーボネート（０．１１ｍｏｌ）とＮ，Ｎ−ジメチル−４−アミノピリジン（０．０５５ｍｏｌ）、ジクロロメタン１５０ｍｌを仕込み攪拌させる。そこに、２５℃で中間生成物Ｆ（０．０２５ｍｏｌ）を溶かしたジクロロメタン１００ｍｌをゆっくりと滴下させた。滴下後、１２時間反応させる。その後、ジクロロメタンを除去し得られた固形物を、精製することで、Ｂを得た。Ｂの構造はＮＭＲ、ＩＲにより確認した。
【０１０５】
その他の硬化剤（Ｃ成分）、硬化促進剤（Ｄ成分）として、以下の化合物および樹脂を使用した。
Ｃ１：三菱化学（株）製  酸無水物「ＹＨ−３０６」
Ｃ２：和光純薬工業（株）製  ３，３’−ジアミノジフェニルスルホン
Ｃ３：新日鉄住金化学（株）製  ノボラック樹脂「ＴＤ−２１０６」
Ｃ４：日清紡ケミカル（株）製  カルボジイミド化合物「カルボジライト（登録商標）」ＬＡ−１
Ｃ５：日本化薬（株）製  芳香族ジアミン「カヤハード（登録商標）」Ａ−Ａ
Ｃ６：明和化成（株）製  液状フェノール樹脂「ＭＥＨ−８０００Ｈ」
Ｃ７：三菱化学（株）製  芳香族ジアミン「ｊＥＲ（登録商標）」キュアＷ
Ｃ８：新日本理化（株）製  脂環式ジアミン「ワンダミン（登録商標）」ＨＭ
Ｄ１：和光純薬工業（株）製  ２−エチル−４−メチルイミダゾール
Ｄ２：和光純薬工業（株）製  トリフェニルホスフィン
Ｄ３：日清紡ケミカル（株）製  カルボジイミド化合物「カルボジライト（登録商標）」ＬＡ−１
なお、各化合物および樹脂は、各々独立に、使用前に２５℃で５時間減圧乾燥したものを使用した。
【０１０６】
＜樹脂硬化剤としての効果＞
参考例１
Ａ１、Ｂ、Ｃ１、Ｄ１を表１記載の重量部で混合し、溶融状態の混合物を３０ｍｌスケールのスクリュー管瓶に仕込み、定温乾燥器「ＯＮ−３００Ｓ」（アズワン（株）製）で内温が８０℃になるまで昇温し、取り出して、撹拌棒でよく混ぜ合せた。この作業を３回繰り返し、均一な熱硬化性樹脂組成物を作製した。
この熱硬化性樹脂組成物をテフロンコートしたステンレス板の上に１ｇセットし、定温乾燥器「ＯＮ−３００Ｓ」（アズワン（株）製）を用いて、１５０℃、０．５時間硬化処理した。得られたサンプルのＴｇは表１に記載した。
【０１０７】
比較例１
樹脂組成物からＢを除いた以外は、参考例１と同様にして、１５０℃、０．５時間硬化処理することで硬化樹脂を作製した。得られたサンプルのＴｇは表１に記載した。
【０１０８】
比較例２
ＢをＣ４に変更し、表１記載の含有量にした以外は、参考例１と同様にして、１５０℃、０．５時間処理した硬化樹脂を作製した。得られたサンプルのＴｇは表１に記載した。
【０１０９】
参考例２
Ａ１、Ｂ、Ｃ２を表１記載の重量部で混合し、溶融状態の混合物を３０ｍｌスケールのスクリュー管瓶に仕込み、定温乾燥器「ＯＮ−３００Ｓ」（アズワン（株）製）で内温が８０℃になるまで昇温し、取り出して、撹拌棒でよく混ぜ合せた。この作業を３回繰り返し、均一な熱硬化性樹脂組成物を作製した。
この熱硬化性樹脂組成物をテフロンコートしたステンレス板の上に１ｇセットし、定温乾燥器「ＯＮ−３００Ｓ」（アズワン（株）製）を用いて、１６０℃、２時間硬化処理した。得られたサンプルのＴｇは表１に記載した。
【０１１０】
比較例３
樹脂組成物からＢを除いた以外は、参考例２と同様にして、１６０℃、２時間硬化処理することで硬化樹脂を作製した。得られたサンプルのＴｇは表１に記載した。
【０１１１】
参考例３
Ａ２、Ｂ、Ｃ３、Ｄ２を表１記載の重量部で混合し、固形状態の混合物を３０ｍｌスケールのスクリュー管瓶に仕込み、定温乾燥器「ＯＮ−３００Ｓ」（アズワン（株）製）で内温が１２０℃になるまで昇温し、取り出して、溶融状態の混合物を撹拌棒でよく混ぜ合せた。この作業を３回繰り返し、均一な樹脂組成物を作製した。この樹脂組成物をテフロンコートしたステンレス板の上に１ｇセットし、定温乾燥器「ＯＮ−３００Ｓ」（アズワン（株）製）で１７５℃、８時間硬化処理した。得られたサンプルのＴｇは表１に記載した。
【０１１２】
比較例４
樹脂組成物からＢを除いた以外は、参考例３と同様にして、１７５℃、８時間硬化処理することで硬化樹脂を作製した。得られたサンプルのＴｇは表１に記載した。
【０１１３】
＜硬化促進剤としての効果＞
参考例４
Ａ２、Ｃ３、Ｂを表１記載の重量部で混合し、固形状態の混合物を３０ｍｌスケールのスクリュー管瓶に仕込み、定温乾燥器「ＯＮ−３００Ｓ」（アズワン（株）製）で内温が１２０℃になるまで昇温し、取り出して、溶融状態の混合物を撹拌棒でよく混ぜ合せた。この作業を３回繰り返し、均一な熱硬化性樹脂組成物を作製した。
この熱硬化性樹脂組成物をテフロンコートしたステンレス板の上に１ｇセットし、定温乾燥器「ＯＮ−３００Ｓ」（アズワン（株）製）で２００℃、５時間硬化処理した。得られたサンプルのＴｇは表１に記載した。
【０１１４】
参考例５〜７
Ｂを表１記載の重量部に変更した以外は、参考例４と同様にして、２００℃、５時間硬化処理することで硬化樹脂を作製した。得られたサンプルのＴｇは表１に記載した。
【０１１５】
比較例５
樹脂組成物からＢを除いた以外は、参考例４と同様にして、２００℃、５時間硬化処理することで硬化樹脂を作製した。得られたサンプルのＴｇは表１に記載した。
【０１１６】
比較例６〜７
ＢをＤ３に変更し、表１記載の含有量にした以外は、参考例４と同様にして、２００℃、５時間処理した硬化樹脂を作製した。得られたサンプルのＴｇは表１に記載した。
【０１１７】
参考例８
Ａ２、Ｂを表１記載の重量部で混合し、固形状態の混合物を３０ｍｌスケールのスクリュー管瓶に仕込み、定温乾燥器「ＯＮ−３００Ｓ」（アズワン（株）製）で内温が１５０℃になるまで昇温し、１０分毎に取り出して、溶融状態の混合物を撹拌棒でよく混ぜ合せた。この作業を６回繰り返し、均一な溶融エポキシ樹脂を得た。ここにＣ３を表１記載の重量部で加え、定温乾燥器「ＯＮ−３００Ｓ」（アズワン（株）製）で内温が１２０℃になるまで昇温し、取り出して、溶融状態の混合物を撹拌棒でよく混ぜ合せた。この作業を３回繰り返し、均一な熱硬化性樹脂組成物を作製した。
この熱硬化性樹脂組成物をテフロンコートしたステンレス板の上に１ｇセットし、定温乾燥器「ＯＮ−３００Ｓ」（アズワン（株）製）で２００℃、５時間硬化処理した。得られたサンプルのＴｇは表１に記載した。
【０１１８】
参考例９
Ｂを表１記載の重量部に変更した以外は、参考例８と同様にして、２００℃、５時間硬化処理することで硬化樹脂を作製した。得られたサンプルのＴｇは表１に記載した。
【０１１９】
参考例１０
Ａ１、Ｂ、Ｃ５を表１記載の重量部で混合し、スラリー状態の混合物を３０ｍｌスケールのスクリュー管瓶に仕込み、定温乾燥器「ＯＮ−３００Ｓ」（アズワン（株）製）で内温が８０℃になるまで昇温し、取り出して撹拌棒でよく混ぜ合せ、均一な熱硬化性樹脂組成物を作製した。
この熱硬化性樹脂組成物をテフロンコートしたステンレス板の上に１ｇセットし、定温乾燥器「ＯＮ−３００Ｓ」（アズワン（株）製）を用いて、１６０℃、２時間硬化処理した。得られたサンプルのＴｇは表１に記載した。
【０１２０】
参考例１１
Ｂを表1記載の重量部に変更した以外は、参考例１０と同様にして、１６０℃、２時間硬化処理することで硬化樹脂を作製した。得られたサンプルのＴｇは表１に記載した。
【０１２１】
参考例１２
Ａ１、Ｂを表１記載の重量部で混合し、スラリー状態の混合物を３０ｍｌスケールのスクリュー管瓶に仕込み、定温乾燥器「ＯＮ−３００Ｓ」（アズワン（株）製）で内温が１８０℃になるまで昇温し、１０分毎に取り出して、撹拌棒でよく混ぜ合わせた。これを４回繰り返し、均一なエポキシ樹脂を得た。ここにＣ５を表１記載の重量部で加え、定温乾燥器「ＯＮ−３００Ｓ」（アズワン（株）製）で内温が８０℃になるまで昇温し、取り出して撹拌棒でよく混ぜ合せ、均一な熱硬化性樹脂組成物を作製した。
この熱硬化性樹脂組成物をテフロンコートしたステンレス板の上に１ｇセットし、定温乾燥器「ＯＮ−３００Ｓ」（アズワン（株）製）を用いて、１６０℃、２時間硬化処理した。得られたサンプルのＴｇは表１に記載した。
【０１２２】
比較例８
樹脂組成物からＢを除いた以外は、参考例１０と同様にして、１６０℃、２時間硬化処理することで硬化樹脂を作製した。得られたサンプルのＴｇは表１に記載した。
【０１２３】
参考例１３
Ａ１、Ｂ、Ｃ６、Ｄ１を表１記載の重量部で混合し、スラリー状態の混合物を３０ｍｌスケールのスクリュー管瓶に仕込み、定温乾燥器「ＯＮ−３００Ｓ」（アズワン（株）製）で内温が８０℃になるまで昇温し、取り出して撹拌棒でよく混ぜ合せ、均一な熱硬化性樹脂組成物を作製した。
この熱硬化性樹脂組成物をテフロンコートしたステンレス板の上に１ｇセットし、定温乾燥器「ＯＮ−３００Ｓ」（アズワン（株）製）を用いて、１６０℃、６時間硬化処理した。得られたサンプルのＴｇは表１に記載した。
【０１２４】
比較例９
樹脂組成物からＢを除いた以外は、参考例１３と同様にして、１６０℃、６時間硬化処理することで硬化樹脂を作製した。得られたサンプルのＴｇは表１に記載した。
【０１２５】
参考例１４
Ａ３、Ｂ、Ｃ７を表１記載の重量部で混合し、スラリー状態の混合物を３０ｍｌスケールのスクリュー管瓶に仕込み、定温乾燥器「ＯＮ−３００Ｓ」（アズワン（株）製）で内温が８０℃になるまで昇温し、取り出して撹拌棒でよく混ぜ合せ、均一な熱硬化性樹脂組成物を作製した。
この熱硬化性樹脂組成物をテフロンコートしたステンレス板の上に１ｇセットし、定温乾燥器「ＯＮ−３００Ｓ」（アズワン（株）製）を用いて、１６５℃、２時間硬化処理した。得られたサンプルのＴｇは表１に記載した。
【０１２６】
比較例１０
樹脂組成物からＢを除いた以外は、参考例１４と同様にして、１６５℃、２時間硬化処理することで硬化樹脂を作製した。得られたサンプルのＴｇは表１に記載した。
【０１２７】
参考例１５
Ａ３、Ｂ、Ｃ８を表１記載の重量部で混合し、スラリー状態の混合物を３０ｍｌスケールのスクリュー管瓶に仕込み、定温乾燥器「ＯＮ−３００Ｓ」（アズワン（株）製）で内温が８０℃になるまで昇温し、取り出して撹拌棒でよく混ぜ合せ、均一な熱硬化性樹脂組成物を作製した。
この熱硬化性樹脂組成物をテフロンコートしたステンレス板の上に１ｇセットし、定温乾燥器「ＯＮ−３００Ｓ」（アズワン（株）製）を用いて、１６５℃、２時間硬化処理した。得られたサンプルのＴｇは表１に記載した。
【０１２８】
比較例１１
樹脂組成物からＢを除いた以外は、参考例１５と同様にして、１６５℃、２時間硬化処理することで硬化樹脂を作製した。得られたサンプルのＴｇは表１に記載した。
【０１２９】
参考例１６
Ａ４、Ｂ、Ｃ３、Ｄ２を表１記載の重量部で混合し、固形状態の混合物を３０ｍｌスケールのスクリュー管瓶に仕込み、定温乾燥器「ＯＮ−３００Ｓ」（アズワン（株）製）で内温が１２０℃になるまで昇温し、取り出して撹拌棒でよく混ぜ合せた。この作業を３回繰り返し、均一な熱硬化性樹脂組成物を作製した。
この熱硬化性樹脂組成物をテフロンコートしたステンレス板の上に１ｇセットし、定温乾燥器「ＯＮ−３００Ｓ」（アズワン（株）製）を用いて、１８０℃、５時間硬化処理した。得られたサンプルのＴｇは表１に記載した。
【０１３０】
比較例１２
樹脂組成物からＢを除いた以外は、参考例１６と同様にして、１８０℃、５時間硬化処理することで硬化樹脂を作製した。得られたサンプルのＴｇは表１に記載した。
【０１３１】
参考例１７
Ａ２、Ｂ、Ｃ３、Ｄ２を表１記載の重量部で混合し、固形状態の混合物を３０ｍｌスケールのスクリュー管瓶に仕込み、定温乾燥器「ＯＮ−３００Ｓ」（アズワン（株）製）で内温が１２０℃になるまで昇温し、取り出して撹拌棒でよく混ぜ合せた。この作業を３回繰り返し、均一な熱硬化性樹脂組成物を作製した。
この熱硬化性樹脂組成物をテフロンコートしたステンレス板の上に１ｇセットし、定温乾燥器「ＯＮ−３００Ｓ」（アズワン（株）製）を用いて、１８０℃、５時間硬化処理した。得られたサンプルのＴｇは表１に記載した。
【０１３２】
参考例１８
Ｂを表１記載の重量部に変更した以外は、参考例１７と同様にして、１８０℃、５時間硬化処理することで硬化樹脂を作製した。得られたサンプルのＴｇは表１に記載した。
【０１３３】
比較例１３
樹脂組成物からＢを除いた以外は、参考例１７と同様にして、１８０℃、５時間硬化処理することで硬化樹脂を作製した。得られたサンプルのＴｇは表１に記載した。
【０１３４】
【表１】
0006461170.tif 000021
【０１３５】
【表２】
0006461170.tif 000022
【０１３６】
【表３】
0006461170.tif 000023
【０１３７】
【表４】
0006461170.tif 000024
【０１３８】
これらの結果から、環状カルボジイミド化合物を硬化剤あるいは硬化促進剤として使用した場合、環状カルボジイミド化合物を除く樹脂組成物を同条件で硬化させるよりもＴｇが向上することが分かる。また、他のカルボジイミド化合物よりもその効果が高いことが分かる。さらに、環状カルボジイミド化合物を含む硬化樹脂は、硬化温度が低い場合でも短時間で高いＴｇが得られることが分かる。
【０１３９】
実施例１９〜２６、比較例１４〜２５
各種特性は以下の方法で測定した。
（１）多価アミン系硬化剤（ｂ成分）、環状カルボジイミド（ｃｃ１）の化学構造のＮＭＲによる同定：
合成した多価アミン化合物は１Ｈ−ＮＭＲ、１３Ｃ−ＮＭＲによって確認した。ＮＭＲは日本電子（株）製ＪＮＲ−ＥＸ２７０を使用した。溶媒は重クロロホルムを用いた。
（２）硬化樹脂のガラス転移温度（Ｔｇ）の測定：
ＤＳＣ（ＴＡインストルメント社製，ＴＡ−２９２０）を使用し、作製した硬化樹脂を、第一サイクルにおいて、窒素気流下、１０℃／分で２５０℃まで昇温し、ガラス転移温度（Ｔｇ）を測定した。
（３）環状カルボジイミドのカルボジイミド骨格のＩＲによる同定：
合成した環状カルボジイミド化合物のカルボジイミド骨格の有無は、ＦＴ−ＩＲによりカルボジイミドに特徴的な２１００〜２２００ｃｍ−１の確認を行った。ＦＴ−ＩＲはサーモニコレー製Ｍａｇｎａ−７５０を使用した。
エポキシ樹脂（Ａ成分）として、以下の樹脂を使用した。
ａ１：三菱化学（株）製ビスフェノールＡ型エポキシ樹脂「ｊＥＲ（登録商標）」８２８
多価アミン系硬化剤（ｂ成分）として、以下の化合物を製造、使用した。
【０１４０】
＜製造例１＞多価アミン系硬化剤（ｂ１）の合成
ｂ１：Ｍｗ＝５０１
【０１４１】
【化２０】
0006461170.tif 000025
【０１４２】
ｏ−ニトロフェノール（０．１１ｍｏｌ）とペンタエリトリチルテトラブロミド（０．０２５ｍｏｌ）、炭酸カリウム（０．３３ｍｏｌ）、Ｎ，Ｎ−ジメチルホルムアミド２００ｍｌを攪拌装置および加熱装置を設置した反応装置にＮ２雰囲気下仕込み、１３０℃で１２時間反応後、ＤＭＦを減圧により除去し、得られた固形物をジクロロメタン２００ｍｌに溶かし、水１００ｍｌで３回分液を行った。有機層を硫酸ナトリウム５ｇで脱水し、ジクロロメタンを減圧により除去し、中間生成物Ｃ（ニトロ体）を得た。
次に中間生成物Ｃ（０．１ｍｏｌ）と５％パラジウムカーボン（Ｐｄ／Ｃ）（２ｇ）、エタノール／ジクロロメタン（７０／３０）４００ｍｌを、攪拌装置を設置した反応装置に仕込み、水素置換を５回行い、２５℃で水素を常に供給した状態で反応させ、水素の減少がなくなったら反応を終了した。Ｐｄ／Ｃを回収し、混合溶媒を除去して得られた固形物を、精製することでＢ１を得た。ｂ１の構造はＮＭＲにより確認した。  その他の硬化剤として、以下の化合物を使用した。
【０１４３】
＜製造例１＞多価環状カルボジイミド（ｃｃ１）の合成
ｃｃ１：Ｍｗ＝５１６
【０１４４】
【化２１】
0006461170.tif 000026
【０１４５】
攪拌装置および加熱装置、滴下ロートを設置した反応装置に、Ｎ２雰囲気下、トリフェニルホスフィンジブロミド（０．１１ｍｏｌ）と１，２−ジクロロエタン１５０ｍｌを仕込み攪拌させた。そこに製造例１で合成したｂ１（０．０２５ｍｏｌ）とトリエチルアミン（０．２５ｍｏｌ）を１，２−ジクロロエタン５０ｍｌに溶かした溶液を２５℃で徐々に滴下した。滴下終了後、７０℃で５時間反応させる。その後、反応溶液をろ過し、ろ液を水１００ｍｌで５回分液を行った。有機層を硫酸ナトリウム５ｇで脱水し、１，２−ジクロロエタンを減圧により除去し、中間生成物ｃａ１（トリフェニルホスフィン体）が得られた。
【０１４６】
次に、攪拌装置および滴下ロートを設置した反応装置に、Ｎ２雰囲気下、ジ−ｔｅｒｔ−ブチルジカーボネート（０．１１ｍｏｌ）とＮ，Ｎ−ジメチル−４−アミノピリジン（０．０５５ｍｏｌ）、ジクロロメタン１５０ｍｌを仕込み攪拌させる。そこに、２５℃で中間生成物ｃａ１（０．０２５ｍｏｌ）を溶かしたジクロロメタン１００ｍｌをゆっくりと滴下させた。滴下後、１２時間反応させる。その後、ジクロロメタンを除去し得られた固形物を、精製することで、ｃｃ１を得た。ｃｃ１の構造はＮＭＲ、ＩＲにより確認した。
ｄ１：和光純薬工業（株）製、３，３’−ジアミノジフェニルスルホン
ｄ２：和光純薬工業（株）製、４，４’−ジアミノジフェニルスルホン
なお、各化合物および樹脂は、各々独立に、使用前に２５℃で５時間減圧乾燥したものを使用した。
【０１４７】
実施例１９
ａ１、ｂ１を表２記載の重量部で混合し、溶融状態の混合物を３０ｍｌスケールのスクリュー管瓶に仕込み、定温乾燥器「ＯＮ−３００Ｓ」（アズワン（株）製）で内温が８０℃になるまで昇温し、取り出して、撹拌棒でよく混ぜ合せた。この作業を３回繰り返し、均一な熱硬化性樹脂組成物を作製した。
この熱硬化性樹脂組成物をテフロン（登録商標）コートしたステンレス板の上に１ｇセットし、定温乾燥器「ＯＮ−３００Ｓ」（アズワン（株）製）を用いて、２００℃、２時間硬化処理した。得られた硬化樹脂のＴｇは表２に記載した。なお、熱硬化性樹脂組成物は摂氏１０℃で６０分放置しても、液状状態を維持し、粘度変化も確認されなかった。
【０１４８】
実施例２０
実施例１９と同様にして、２００℃、４時間硬化処理することで硬化樹脂を作製した。得られた硬化樹脂のＴｇは表２に記載した。
【０１４９】
比較例１４
ｂ１をｄ１に変更して表２記載の重量部にしたこと以外は、実施例１９と同様にして、２００℃、２時間硬化処理することで硬化樹脂を作製した。得られた硬化樹脂のＴｇは表２に記載した。
【０１５０】
比較例１５
比較例１４と同様にして、２００℃、４時間硬化処理することで硬化樹脂を作製した。得られた硬化樹脂のＴｇは表２に記載した。
【０１５１】
比較例１６
ｂ１をｄ２に変更して表２記載の重量部にしたこと以外は、実施例１９と同様にして、２００℃、２時間硬化処理することで硬化樹脂を作製した。得られたサンプルのＴｇは表２に記載した。
【０１５２】
比較例１７
比較例１６と同様にして、２００℃、４時間硬化処理することで硬化樹脂を作製した。得られた硬化樹脂のＴｇは表２に記載した。
【０１５３】
実施例２１
実施例１９と同様にして、１８０℃、２時間硬化処理することで硬化樹脂を作製した。得られた硬化樹脂のＴｇは表２に記載した。
【０１５４】
実施例２２
実施例１９と同様にして、１８０℃、４時間硬化処理することで硬化樹脂を作製した。得られた硬化樹脂のＴｇは表２に記載した。
【０１５５】
比較例１８
比較例１４と同様にして、１８０℃、２時間硬化処理することで硬化樹脂を作製した。得られた硬化樹脂のＴｇは表２に記載した。
【０１５６】
比較例１９
比較例１４と同様にして、１８０℃、４時間硬化処理することで硬化樹脂を作製した。得られた硬化樹脂のＴｇは表２に記載した。
【０１５７】
比較例２０
比較例１６と同様にして、１８０℃、２時間硬化処理することで硬化樹脂を作製した。得られた硬化樹脂のＴｇは表２に記載した。
【０１５８】
比較例２１
比較例１６と同様にして、１８０℃、４時間硬化処理することで硬化樹脂を作製した。得られた硬化樹脂のＴｇは表２に記載した。
【０１５９】
実施例２３
実施例１９と同様にして、１６０℃、２時間硬化処理することで硬化樹脂を作製した。得られた硬化樹脂のＴｇは表２に記載した。
【０１６０】
実施例２４
実施例１９と同様にして、１６０℃、４時間硬化処理することで硬化樹脂を作製した。得られた硬化樹脂のＴｇは表２に記載した。
【０１６１】
比較例２２
比較例１４と同様にして、１６０℃、２時間硬化処理することで硬化樹脂を作製した。得られた硬化樹脂のＴｇは表２に記載した。
【０１６２】
比較例２３
比較例１４と同様にして、１６０℃、４時間硬化処理することで硬化樹脂を作製した。得られた硬化樹脂のＴｇは表２に記載した。
【０１６３】
比較例２４
比較例１６と同様にして、１６０℃、２時間硬化処理することで硬化樹脂を作製した。得られた硬化樹脂のＴｇは表２に記載した。
【０１６４】
比較例２５
比較例１６と同様にして、１６０℃、４時間硬化処理することで硬化樹脂を作製した。得られた硬化樹脂のＴｇは表２に記載した。
【０１６５】
実施例２５
ａ１、ｂ１、ｃｃ１を表２記載の重量部で混合し、スラリー状態の混合物を３０ｍｌスケールのスクリュー管瓶に仕込み、定温乾燥器「ＯＮ−３００Ｓ」（アズワン（株）製）で内温が８０℃になるまで昇温し、取り出して、撹拌棒でよく混ぜ合せた。この作業を３回繰り返し、均一な熱硬化性樹脂組成物を作製した。
この熱硬化性樹脂組成物をテフロン（登録商標）コートしたステンレス板の上に１ｇセットし、定温乾燥器「ＯＮ−３００Ｓ」（アズワン（株）製）を用いて、１８０℃、２時間硬化処理した。得られた硬化樹脂のＴｇは表２に記載した。
【０１６６】
実施例２６
実施例２５と同様にして、１８０℃、４時間硬化処理することで硬化樹脂を作製した。得られた硬化樹脂のＴｇは表２に記載した。
【０１６７】
【表５】
0006461170.tif 000027
【０１６８】
【表６】
0006461170.tif 000028
【０１６９】
【表７】
0006461170.tif 000029
【０１７０】
これらの結果から、本発明の熱硬化性樹脂組成物は、式（ｂ−ｉ）で表される多価アミン系硬化剤（ｂ成分）を使用することで、短い硬化時間で高いＴｇが得られることが分かる。また、他の硬化剤と比べ、低い温度においても、短い硬化時間で高いＴｇが得られることが分かる。さらに、各成分を混合した後にすぐに硬化することなく、加熱によって効果が促進されるため、ハンドリングに優れることが分かる。その他の硬化剤として環状カルボジイミド化合物（Ｂ成分）を使用することで、さらにその効果を高めることができる。
【産業上の利用可能性】
【０１７１】
本発明の熱硬化性樹脂組成物は、環状カルボジイミド化合物および多価アミン系硬化剤を使用していることから、高耐熱性や他の部材との密着性、加工時の高流動性など期待できる。特に、耐熱性が要求される用途、例えば、半導体封止材、プリプレグやその他複合材料のマトリックス材、プリント配線基板、積層板、電気絶縁材、ペースト等の用途に好適に使用することができる。また、混ぜ合せる際に激しく硬化することがないため、ハンドリングに優れることが分かる。
【０１７２】
本発明の特定構造の多価アミン系化合物を含有する熱硬化性樹脂組成物は、高い耐熱性、加熱時の速硬性、比較的低温での硬化特性を有し、ハンドリングの観点で十分なポットライフが期待できる。特に、耐熱性が要求される用途、例えば、半導体封止材、プリプレグやその他複合材料のマトリックス材、プリント配線基板、積層板、電気絶縁材、ペースト等の用途に好適に使用することができる。